(57)【要約】      （修正有）【課題】透明性および耐モアレ性に優れた網目状金属微粒子積層基板を生産性よく製造することができる網目状金属微粒子積層基板の製造方法および網目状金属微粒子積層基板、ならびに、それを用いた透明導電性基板を提供する。【解決手段】基板の少なくとも片面に金属微粒子溶液を塗布することによって、該基板上に金属微粒子層を網目状に積層する網目状金属微粒子積層基板の製造方法であって、少なくとも金属微粒子溶液の塗布開始から塗布完了までの間において、基板の金属微粒子溶液を塗布する面側の全方向からの風速を１０ｍ／秒以下の雰囲気に維持して積層する。  また、網目状金属微粒子積層基板は、かかる製造方法によって製造されたことを特徴とするものであり、また、透明導電性基板は、かかる網目状金属微粒子積層基板を用いた。【選択図】図１
2008078441.tif 000002
【特許請求の範囲】
【請求項１】
基板の少なくとも片面に金属微粒子溶液を塗布することによって、基板上に金属微粒子層を網目状に積層する網目状金属微粒子積層基板の製造方法であって、少なくとも金属微粒子溶液の塗布開始から塗布完了までの間において、基板の金属微粒子溶液を塗布する面側の全方向からの風速を１０ｍ／秒以下の雰囲気に維持して積層する網目状金属微粒子積層基板の製造方法。
【請求項２】
前記風速が５ｍ／秒以下である請求項１に記載の網目状金属微粒子積層板の製造方法。
【請求項３】
前記金属微粒子溶液が網目形状に自己組織化する金属微粒子溶液であり、前記風速を維持する時間が、少なくとも金属微粒子溶液の塗布開始から金属微粒子溶液が網目形状になるまでの間である請求項１又は２に記載の網目状金属微粒子積層基板の製造方法。
【請求項４】
前記基板が、熱可塑性樹脂フィルムである請求項１〜３のいずれかに記載の網目状金属微粒子積層基板の製造方法。
【請求項５】
請求項１〜４のいずれかに記載の製造方法により得られた網目状金属微粒子積層基板を用いた透明導電性基板。
【発明の詳細な説明】
【技術分野】
【０００１】
本発明は、透明性および耐モアレ性に優れた網目状金属微粒子積層基板の製造方法および網目状金属微粒子積層基板、ならびに、それを用いた透明導電性基板に関するものである。
【背景技術】
【０００２】
透明導電性基板は回路材料として様々な機器に用いられており、電磁波シールド基板や太陽電池用途として用いられている。
【０００３】
電磁波シールド基板は家電用品、携帯電話、パソコン、テレビをはじめとした電子機器から放射された多種多様な電磁波を抑制する目的に用いられている。特に伸長著しいデジタル家電の中で、プラズマディスプレイパネルや液晶テレビなどのフラットパネルディスプレイからも、強力な電磁波が放出されており、人体への影響も懸念されている。これらディスプレイは、比較的近い距離で、かつ場合によっては長時間にわたり画像を観察するため、これら電磁波を抑制する電磁波シールド基板が必要とされ、鋭意検討されている。
【０００４】
一般に、ディスプレイパネルに用いられる電磁波シールド基板には、透明な導電性基板が用いられており、現行用いられている電磁波シールド基板用の導電性基板の製造方法には、各種の方法が採用されている。例えば、銅箔をポリエステルフィルムに貼り合わせ、フォトリソグラフィーで規則正しいメッシュ形状をパターン化し、該銅箔をメッシュ状にエッチングすることで、導電性部分が銅であるメッシュ状導電性フィルムを作成している（特許文献１）。
【特許文献１】特開２００１−２１０９８８号公報（第１頁、請求項など）
【発明の開示】
【発明が解決しようとする課題】
【０００５】
しかし、前述した従来の技術には次のような問題点がある。
【０００６】
特許文献１に記載の銅箔をエッチングする方法は、非常に精度の高いメッシュ形状を得るには優れた方法であるが、銅箔を貼り合わせる工程、フォトリソグラフィー工程、エッチング工程など一般的に収率が悪く、各工程の製品ロスが発生しやすい。特に、エッチング工程では有害な廃液が発生するなど環境面での課題も多い。更に、素材として銅箔を用い、かつその後、銅箔をエッチングして透過性を上げようとすると、エッチングによって該銅箔の多くの部分を溶かし出して廃液にする必要があり、素材リサイクルの面でも課題が多い。
【０００７】
また、この基板の格子状の銅箔層は規則的な構造を有しているため、モアレ現象が発生するという問題を有している。
【０００８】
モアレ現象とは、「点または線が幾何学的に規則正しく分布したものを重ね合せた時に生ずる縞状の斑紋」であり、また広辞苑によれば、「点または線が幾何学的に規制正しく分布したものを重ね合わせた時に生ずる縞模様の斑紋。網版印刷物を原稿として網版を複製する時などに起こりやすい」との記載があり、プラズマディスプレイで言えば、画面上に縞模様状の模様が発生する。これは、ディスプレイの前面に設けられる電磁波シールド基板に格子状などの規則的なパターンが設けられている場合、ディスプレイ背面版の、ＲＧＢ各色の画素を仕切る規則正しい格子状の隔壁などとの相互作用により、該モアレ現象が生じるものである。また、電磁波シールド基板に格子状などの規則的なパターンが設けられている場合、この格子の線幅が太いほど、このモアレ現象が発生しやすいという問題がある。
【０００９】
本発明は、かかる従来技術の背景に鑑み、透明性および耐モアレ性に優れた網目状金属微粒子積層基板を生産性よく製造することができる網目状金属微粒子積層基板の製造方法および網目状金属微粒子積層基板、ならびに、それを用いた透明導電性基板を提供せんとするものである。
【課題を解決するための手段】
【００１０】
本発明は、かかる課題を解決するために、次のような手段を採用するものである。すなわち、本発明の網目状金属微粒子積層基板の製造方法は、基板の少なくとも片面に金属微粒子溶液を塗布することによって、基板上に金属微粒子層を網目状に積層する網目状金属微粒子積層基板の製造方法であって、少なくとも金属微粒子溶液の塗布開始から塗布完了までの間において、基板の金属微粒子溶液を塗布する面側の全方向からの風速を１０ｍ／秒以下の雰囲気に維持して積層することを特徴とするものである。また、本発明の網目状金属微粒子積層基板は、かかる製造方法によって製造されたものである特徴とするものであり、また、本発明の透明導電性基板は、かかる網目状金属微粒子積層基板を用いたことを特徴とするものである。
【発明の効果】
【００１１】
本発明によれば、透明性で、耐モアレ性にも優れた網目状金属微粒子積層基板を、生産性に優れた方法で得ることができる。また、本発明の網目状金属微粒子積層用いた透明導電性基板は、透明性と高いレベルの導電性を有し、耐モアレ性にも優れるので、例えば、プラズマディスプレイパネルや液晶テレビなどのフラットパネルディスプレイに好適に用いることができる。
【発明を実施するための最良の形態】
【００１２】
本発明は、前記課題、つまり透明性および耐モアレ性に優れた網目状金属微粒子積層基板を生産性よく製造することができる網目状金属微粒子積層基板の製造方法について、鋭意検討し、基板の少なくとも片面に金属微粒子溶液を塗布して積層基板を製造する際に、該金属微粒子溶液の塗布開始から塗布完了までの基板周囲の風速を特定な条件を満たす雰囲気としてみたところ、前記課題を一挙に解決することを究明したものである。
【００１３】
本発明では、かかる特定な風速を特定な条件を満たす雰囲気内で、該金属微粒子溶液塗布することによって、初めて透明性に優れた基板をモアレもなく製造することができたものである。
【００１４】
かかる網目状金属微粒子積層基板の全光線透過率は好ましくは５０％以上であり、より好ましくは６５％以上であり、さらに好ましくは７５％以上である。全光線透過率が５０％より小さいと、網目状金属微粒子積層基板の透明性の点で問題が生じる場合がある。
【００１５】
かかる全光線透過率は、下記測定方法により測定されたものである。すなわち、常態（２３℃、相対湿度６５％）において、網目状金属微粒子積層基板を２時間放置した後、スガ試験機（株）製全自動直読ヘイズコンピューター「ＨＧＭ−２ＤＰ」を用いて測定した。３回測定した平均値を該網目状金属微粒子積層基板の全光線透過率とした。全光線透過率が５０％以上であれば透明性は良好である。なお、基板の片面のみに金属微粒子層を積層している積層基板の場合、金属微粒子層を積層した面側より光が入るように基板を設置して測定したものである。
【００１６】
本発明において、金属微粒子溶液を用いて網目状の構造を形成させる場合、例えば、金属微粒子と分散剤などの有機成分とからなる粒子を含む固形分の溶液（金属コロイド溶液）を用いて、塗布を行う方法を好適に用いることができる。金属コロイド溶液の溶媒としては、水、各種の有機溶媒を用いることができる。
【００１７】
かかる金属微粒子の調整法としては、例えば、液層中で金属イオンを還元して金属原子とし、原子クラスターを経てナノ粒子へ成長させる化学的方法や、バルク金属を不活性ガス中で蒸発させて微粒子となった金属をコールドトラップで捕捉する手法や、ポリマー薄膜上に真空蒸着させて得られた金属薄膜を加熱して金属薄膜を壊し、固相状態でポリマー中に金属ナノ粒子を分散させる物理的手法などを用いることができる。
【００１８】
本発明においては、金属微粒子溶液として自己組織化する金属微粒子溶液を好ましく用いることができる。ここで、「自己組織化する金属微粒子溶液」とは、基板上に一面に塗布して放置しておくと、自然に基板上に網目状の構造を形成する溶液である。このような金属微粒子溶液としては、例えばＣｉｍａ  ＮａｎｏＴｅｃｈ社製ＣＥ１０２−２を用いることができる。
【００１９】
本発明の網目状金属微粒子積層基板における網目状の構造は、規則的な構造であっても、不規則な構造であってもよいが、不規則である方が好ましい。すなわち、本発明の網目状金属微粒子積層基板をプラズマディスプレイに貼り合わせて使用した場合、網目状の構造を不規則な構造にすることでモアレ現象が発生しないものを得ることができる。
【００２０】
かかる不規則な網目状の構造は、微分干渉顕微鏡の観察像で特定し、該網目状の構造が、その形状において、空隙部分の形状や大きさが不揃いである状態、すなわち不規則な状態として観察されるものであり、従って、網目を構成する部分、すなわち線状の部分の形状も直線ではなく線太さが不揃いである状態、すなわち不規則な状態として観察されるものである。不規則な網目状の構造の一例を図１に示すが、これに限定されない。
【００２１】
本発明の網目状金属微粒子積層基板の製造方法において、基板の少なくとも片面に金属微粒子溶液を塗布する際に、少なくとも金属微粒子溶液塗布の塗布開始から塗布完了までの間において、基板の金属微粒子溶液を塗布する面側の全方向からの風速が、１０ｍ／秒以下という特定の条件を満たすことが重要である。風速は好ましくは、５ｍ／秒以下であり、より好ましくは１ｍ／秒以下であり、さらに好ましくは０．５ｍ／である。すなわち、該風速が１０ｍ／秒より大きいと、全光線透過率が落ち、網目状金属微粒子積層基板の透明性の点で問題が生じる場合がある。また、網目状につながった構造がはなれてしまい、そのために、網目状金属微粒子積層基板を用いて透明導電性基板とした際の導電性の点で問題が生じる場合がある。
【００２２】
かかる風速の測定は、風速計を用いて以下のようにして測定する。すなわち、基板上に網目状金属微粒子層を積層する製造工程において、風速計を用い、基板の金属微粒子溶液を塗布する面の１ｃｍ上で、まず、基板の中心のある一点で横方向からの風速を受けるようにプローグを基板と水平に置いたときの風速を静止状態で３０秒間測定した（図２参照）。続いて、水平に置いてあるプローグ自身を、プローグ長手方向を軸として３０，６０，９０，１２０，１５０，１８０度回転させたときの風速をそれぞれ３０秒間測定した（図３参照）。次に、最初に測定した状態から積層基板面に垂直で基板の中心を通る軸を中心として、プローグを右回りに４５，９０，１３５度回転させ、上記と同様にして風速を測定した（図４参照）。本願において、「基板の金属微粒子溶液を塗布する面側の全方向からの風速が１０ｍ／秒以下」とは、このようにして測定したすべての点において風速の最大が１０ｍ／秒以下であることを意味する。
【００２３】
本発明において、基板の金属微粒子溶液を塗布する面側の全方向からの風速を１０ｍ／秒以下にする方法は、特に限定されないが、基板の全面を遮蔽板で囲う装置を用いることが好ましい。
【００２４】
本発明において、金属微粒子溶液として網目形状に自己組織化する金属微粒子溶液を用いる場合、少なくとも金属微粒子溶液の塗布開始から金属微粒子溶液が網目形状になるまでの間において、上述したように風速を特定な条件に維持することが好ましい。「金属微粒子溶液が網目形状になるまで」の時間については、風速が大きければ短くなり風速が小さければ長くなるので、一律に決めることは難しいが、好ましくは金属微粒子溶液の塗布完了後５秒以上である。より好ましくは３０秒以上、さらに好ましくは６０秒以上、特に好ましくは１２０秒以上である。つまり、風速を維持する時間は、好ましくは「少なくとも金属微粒子溶液の塗布開始から塗布完了後５秒」である。より好ましくは「少なくとも金属微粒子溶液の塗布開始から塗布完了後３０秒」、さらに好ましくは「少なくとも金属微粒子溶液の塗布開始から塗布完了後６０秒」、特に好ましくは「少なくとも金属微粒子溶液の塗布開始から塗布完了後１２０秒」である。
【００２５】
本発明における金属微粒子に用いられる金属としては、特に限定されず、白金、金、銀、銅、ニッケル、パラジウム、ロジウム、ルテニウム、ビスマス、コバルト、鉄、アルミニウム、亜鉛、錫などが挙げられる。金属は１種で用いてもよく、２種以上を組み合わせて用いてもよい。
【００２６】
本発明における金属微粒子層とは、上記のような金属微粒子によって構成された層であり、金属微粒子以外に、他の各種添加剤、例えば、分散剤、界面活性剤、保護樹脂、酸化防止剤、耐熱安定剤、耐候安定剤、紫外線吸収剤、顔料、染料、有機または無機の微粒子、充填剤、帯電防止剤、などの無機成分、有機成分を含有することができる。
【００２７】
本発明においては、金属微粒子層を熱処理、光線処理、通電処理など、金属微粒子層の導電性を高めるための公知の方法を用いて、金属微粒子層の導電性を高めることにより、好適に透明導電性基板を得ることができる。
【００２８】
本発明において、熱処理は、２００℃以上の高温で長時間行うと、基板の変形などの問題が生じる場合があり好ましくない。
【００２９】
また、金属微粒子層を酸で処理する方法により、導電性を高めることが好ましい。酸で処理する方法は、穏和な処理条件で金属微粒子の導電性を高めることができるため、熱可塑性樹脂など、耐熱性や耐光性に劣る材料を基板として用いた場合でも、好適に採用できる。また、複雑な装置や工程を必要としない方法のため、生産性の点でも好ましい。
【００３０】
かかる酸とは、特に限定されず、種々の有機酸、無機酸から選択することができる。有機酸としては、酢酸、シュウ酸、プロピオン酸、乳酸、ベンゼンスルホン酸などが挙げられる。無機酸としては、塩酸、硫酸、硝酸、リン酸などが挙げられる。これらは、強酸であっても、弱酸であってもよい。好ましくは酢酸、塩酸、硫酸、およびその水溶液であり、より好ましくは塩酸、硫酸、およびその水溶液である。
【００３１】
かかる酸で処理する具体的な方法としては、特に限定されず、例えば、酸や、酸の溶液の中に金属微粒子層を積層した基板を浸したり、酸や、酸の溶液を金属微粒子層の上に塗布したり、酸や、酸の溶液の蒸気を銀微粒子層にあてたりする方法が用いられる。
【００３２】
本発明における透明導電性基板の導電性に関しては、好ましくは表面比抵抗が３０Ω／□以下、より好ましくは２０Ω／□以下であり、さらに好ましくは１０Ω／□以下である。かかる表面比抵抗の測定は、例えば、網目状金属微粒子積層基板を１８０℃の熱風オーブンで５分間熱処理した後、常態（２３℃、相対湿度６５％）において２４時間放置後、その雰囲気下で、ＪＩＳ−Ｋ−７１９４（１９９４）に準拠し、ロレスタ−ＥＰ（三菱化学株式会社製、型番：ＭＣＰ−Ｔ３６０）を用いて測定することができる。表面比抵抗が３０Ω／□以下であれば導電性は良好である。
【００３３】
本発明における基板とは、特に限定されず、ガラスや樹脂など種々の基板を用いることができる。また、ガラスや樹脂などの基板を２種以上貼り合わせるなどして組み合わせて用いてもよい。
【００３４】
本発明において、基板の表面に親水性処理層が積層されている場合には、金属微粒子を網目状に積層しやすくなるため好ましい。かかる親水性処理層としては、特に限定されるものではないが、ポリエステル、アクリル変性ポリエステル、ポリウレタン、アクリル系樹脂、メタクリレート系樹脂、ポリアミド、ポリビニルアルコール類、澱粉類、セルロース誘導体、ゼラチン等の天然樹脂、ポリビニルピロリドン、ポリビニルブチラール、ポリアクリルアミド、エポキシ樹脂、メラミン樹脂、尿素樹脂、ポリチオフェン、ポリピロール、ポリアセチレン、ポリアニリン、各種シリコーン樹脂や変性シリコーン樹脂などからなる層を用いることができる。
【００３５】
本発明において、基板が熱可塑性樹脂フィルムである場合、透明性、柔軟性、加工性などの点で好ましい。本発明でいう熱可塑性樹脂フィルムとは、熱によって溶融もしくは軟化するフィルムの総称であって、特に限定されるものではないが、代表的なものとして、ポリエステルフィルム、ポリプロピレンフィルムやポリエチレンフィルムなどのポリオレフィンフィルム、ポリ乳酸フィルム、ポリカーボネートフィルム、ポリメチルメタクリレートフィルムやポリスチレンフィルムなどのアクリル系フィルム、ナイロンなどのポリアミドフィルム、ポリ塩化ビニルフィルム、ポリウレタンフィルム、フッ素系フィルム、ポリフェニレンスルフィドフィルムなどを用いることができる。
【００３６】
これら熱可塑性樹脂フィルムとしては、ホモポリマーでも共重合ポリマーで構成されたものあってもよいが、これらのうち、機械的特性、寸法安定性、透明性などの点で、ポリエステルフィルム、ポリプロピレンフィルム、ポリアミドフィルムなどが好ましく、更に、機械的強度、汎用性などの点で、ポリエステルフィルムが特に好ましい。
【００３７】
かかるポリエステルフィルムにおいて、ポリエステルとは、エステル結合を主鎖の主要な結合鎖とする高分子の総称であって、エチレンテレフタレート、プロピレンテレフタレート、エチレン−２，６−ナフタレート、ブチレンテレフタレート、プロピレン−２，６−ナフタレート、エチレン−α，β−ビス（２−クロロフェノキシ）エタン−４，４’−ジカルボキシレートなどから選ばれた少なくとも１種の構成成分を主要構成成分とするものを好ましく用いることができる。これら構成成分は、１種のみ用いても、２種以上併用してもよいが、中でも品質、経済性などを総合的に判断すると、エチレンテレフタレートを主要構成成分とするポリエステル、すなわち、ポリエチレンテレフタレートを用いることが特に好ましい。また、基材に熱や収縮応力などが作用する場合には、耐熱性や剛性に優れたポリエチレン−２，６−ナフタレートが更に好ましい。これらポリエステルには、更に他のジカルボン酸成分やジオール成分が一部、好ましくは２０モル％以下共重合されていてもよい。
【００３８】
かかるポリエステルの極限粘度（２５℃のｏ−クロロフェノール中で測定）は、０．４〜１．２ｄｌ／ｇが好ましく、より好ましくは０．５〜０．８ｄｌ／ｇの範囲にあるものが本発明を実施する上で好適である。
【００３９】
また、かかる熱可塑性樹脂、たとえばポリエステル中には、各種添加剤、例えば、酸化防止剤、耐熱安定剤、耐候安定剤、紫外線吸収剤、有機の易滑剤、顔料、染料、有機または無機の微粒子、充填剤、帯電防止剤、核剤などがその特性を悪化させない程度に添加されていてもよい。
【００４０】
かかる熱可塑性樹脂フィルム、たとえばポリエステルフィルムは、二軸配向されたものであるのが好ましい。かかる二軸配向ポリエステルフィルムとは、一般に、未延伸状態のポリエステルシートまたはフィルムを長手方向および幅方向に各々２．５〜５倍程度延伸され、その後、熱処理が施されて、結晶配向が完了されたものであり、広角Ｘ線回折で二軸配向のパターンを示すものをいう。
【００４１】
かかる熱可塑性樹脂フィルム、たとえばポリエステルフィルムの厚みは、特に限定されるものではなく、用途や種類に応じて適宜選択されるが、機械的強度、ハンドリング性などの点から、通常は好ましくは１０〜５００μｍ、より好ましくは３８〜２５０μｍ、最も好ましくは７５〜１５０μｍである。また、たとえばポリエステルフィルム基材は、共押出による複合フィルムであってもよい。一方、得られたフィルムを各種の方法で貼り合わせて用いることもできる。
【００４２】
本発明の網目状金属微粒子積層基板には、基板、金属微粒子層の他に各種の層が積層されていてもよい。例えば、特に限定されるものではないが、基板と金属微粒子層の間に密着性改善のための下塗り層などが設けられていてもよく、金属微粒子層の上に保護層が設けられていてもよく、基板の片面、または両面に粘着層や、離型層や、保護層や、接着性付与層や、耐候性層などが設けられていてもよい。
【００４３】
本発明の網目状金属微粒子積層基板の製造方法をより具体的に例示して説明するが、これに限定されるものではない。すなわち、親水性処理層が積層された二軸延伸ポリエステルフィルムに銀微粒子溶液を、風速０．０１ｍ／秒以上５ｍ／秒以下の雰囲気下に調整された熱風オーブン内で塗布し、銀微粒子層を網目状に積層する。本発明の網目状金属微粒子積層基板の製造方法を用いれば、透明性と耐モアレ性に優れた網目状金属微粒子積層基板を、生産性に優れた方法で得ることができる。また、網目状金属微粒子積層基板から、透明導電性基板を得るためには、例えば、網目状金属微粒子積層基板の製造方法により得られた網目状金属微粒子積層基板を１８０℃で５分間以上熱処理することで好適に得られる。
【００４４】
本発明の網目状金属微粒子積層基板を用いた透明導電性基板は、透明性と高いレベルの導電性を有しているため、プラズマディスプレイパネルや液晶テレビなどのフラットパネルディスプレイに用いられる電磁波シールドフィルムとして用いることが可能である他、回路材料用途や、太陽電池用途など、各種の導電性基板用途にも好適に用いることができる。
【００４５】
[特性の測定方法および効果の評価方法]
各実施例・比較例で作成した導電性基板の特性の測定方法および効果の評価方法は次のとおりである。
【００４６】
（１）表面観察
網目状金属微粒子積層基板の表面を微分干渉顕微鏡（ＬＥＩＣＡ  ＤＭＬＭ  ライカマイクロシステムズ（株）製）にて倍率１００倍で観察し、網目の形状を観察した。  
【００４７】
（２）表面比抵抗
表面比抵抗の測定は、網目状金属微粒子積層基板を１８０℃の熱風オーブンで５分間熱処理した後、常態（２３℃、相対湿度６５％）において２４時間放置後、その雰囲気下で、ＪＩＳ−Ｋ−７１９４（１９９４）に準拠した形で、ロレスタ−ＥＰ（三菱化学株式会社製、型番：ＭＣＰ−Ｔ３６０）を用いて実施した。単位は、Ω／□である。なお、本測定器は１×１０６Ω／□以下が測定可能である。表面比抵抗が３０Ω／□以下であれば導電性は良好である。
【００４８】
（３）全光線透過率
全光線透過率は、常態（２３℃、相対湿度６５％）において、網目状金属微粒子積層基板を２時間放置した後、スガ試験機（株）製全自動直読ヘイズコンピューター「ＨＧＭ−２ＤＰ」を用いて測定した。３回測定した平均値を該網目状金属微粒子積層基板の全光線透過率とした。全光線透過率が５０％以上であれば透明性は良好である。なお、基板の片面のみに金属微粒子層を積層している積層基板の場合、金属微粒子層を積層した面側より光が入るように基板を設置した。
【００４９】
（４）風速
風速は、基板上に網目状金属微粒子層を積層する製造工程において、積層する基板の１ｃｍ上をＣＬＩＭＯＭＡＳＴＥＲ風速計（ＭＯＤＥＬ  ６５１１  日本カノマックス（株）製）にて測定した。測定は、以下（ｉ）〜（iii）の順に行った。
（ｉ）該基板の金属微粒子溶液を塗布する面の１ｃｍ上で、図２のように、基板の中心のある一点で横方向からの風速を受けるようにプローグを基板と水平に置いたときの風速を静止状態で３０秒間測定した。
（ii）水平に置いてあるプローグ自身を図３のように、プローグの長手方向を軸として３０，６０，９０，１２０，１５０，１８０度回転させたときの風速をそれぞれ静止状態で３０秒間測定した。
（iii）（ｉ）で測定した状態から図４のように、基板面に垂直で基板の中心を通る軸を中心として、プローグを右回りに４５，９０，１３５度回転させ、（ii）と同様に水平に置いてあるプローグを０，３０，６０，１２０，１５０，１８０度回転させたときの風速をそれぞれ静止状態で３０秒間測定した。
上記のようにして測定した各点の風速のうち、最大値を表１に示した。また、風速の測定と同時に、各点における温度、湿度も同時に測定した。
【００５０】
（５）耐モアレ性
耐モアレ現象は、画像が映し出されているプラズマディスプレイとして、松下電器産業株式会社製ＶＩＥＲＡ  ＴＨ−４２ＰＸ５０を用いて、画面の前で、画面と網目状金属微粒子積層基板が概ね平行になるようにして基板を持ち、画面と基板面が概ね平行の状態を保ちながら基板を３６０°回転させ、回転中にモアレ現象が発現するか否かを目視で観察することで評価した。モアレが観察されないものを「○」、モアレが観察されるものを「×」とした。なお、基板の片面のみに金属微粒子層を積層している場合、金属微粒子層を積層していない面側がディスプレイ画面に対向するように網目状金属微粒子積層板を持った。
【実施例】
【００５１】
次に、実施例に基づいて本発明を説明する。
【００５２】
（金属微粒子溶液１）
金属微粒子溶液１として、銀微粒子溶液であるＣｉｍａ  ＮａｎｏＴｅｃｈ社製ＣＥ１０２−２を用いた。
【００５３】
（実施例１）
二軸延伸ポリエチレンテレフタレートフィルム（東レ（株）製  ルミラー（登録商標）Ｔ６０）の片面に、親水性処理行った。続いて、熱風オーブン（タバイエスペック（株）製  ＰＨＨ−２００）内を２５℃、５０％ＲＨ、さらに風量目盛りを調整し、風速０．１ｍ／秒の雰囲気に維持した。この熱風オーブン内で、二軸延伸ポリエチレンテレフタレートフィルムの親水性処理層上に金属微粒子溶液１をＷＥＴ厚み３０μｍになるようにワイヤーバーで塗布した。なお、塗布後も熱風オーブン内の風速を０．１ｍ／秒で６０秒間維持した。次に、塗布した積層基板をそのまま室温で１０分間経過させ、銀微粒子層を積層した積層基板を得た。この積層基板は、網目状であり、全光線透過率は７５％で、耐モアレ性も良好であり「○」であった。次に、この積層基板の銀粒子層を熱処理するために、積層基板を１８０℃の熱風オーブン（タバイエスペック（株）製  ＰＨＨ−２００）で５分間熱処理を行った。この積層基板の表面比抵抗は１０Ω／□であった。
【００５４】
（実施例２）
実施例１で作成した積層基板の風速を２５℃、５０％ＲＨの熱風オーブン（タバイエスペック（株）製  ＰＨＨ−２００）内を風量目盛りを調整し、５ｍ／秒にして銀微粒子層を積層した以外は、実施例１と同様にして積層基板を作成した。この積層基板は、網目状であり、全光線透過率は７３％で、耐モアレ性も良好であり「○」であった。次に、実施例１と同様に、得られた積層基板を熱処理した。この積層基板の表面比抵抗は２５Ω／□であった。
【００５５】
（比較例１）
実施例１で作成した積層基板の風速をドライヤー（松下電工株式会社製  ターボドライ１２００  ＥＨ５２０１）を用いて、該基板の１ｃｍ上の風速を１２ｍ／秒に調整し、銀微粒子層を積層した以外は、実施例１と同様にして積層基板を作成した。この積層基板の全光線透過率は８０％であり、耐モアレ性も良好であり「○」であったが、網目状につながった構造がはなれてしまい、次に、この積層基板の熱処理を行ったが、表面比抵抗は１×１０６Ω／□よりも大きかった。
【００５６】
実施例１、２、比較例１の評価を表１に示す。
【００５７】
【表１】
2008078441.tif 000003
【産業上の利用可能性】
【００５８】
本発明の網目状金属微粒子積層基板の製造方法および装置を用いれば、透明性で、耐モアレ性にも優れた網目状金属微粒子積層基板を、生産性に優れた方法で得ることができる。
【００５９】
本発明の網目状金属微粒子積層用いた透明導電性基板は、透明性と高いレベルの導電性を有し、耐モアレ性にも優れる。そのため、例えば、プラズマディスプレイパネルや液晶テレビなどのフラットパネルディスプレイに好適に用いることができる。
【図面の簡単な説明】
【００６０】
【図１】本発明の網目状金属微粒子積層基板における網目状の構造の一例を示す図。
【図２】風速測定方法を説明する図。
【図３】風速測定方法において、プローグを長手方向を軸として回転させることを説明する図（図２をＡ方向から見た図）。
【図４】風速測定方法において、プローグを積層基板に垂直な軸を中心として回転させることを説明する図（図２をＢ方向から見た図）。
【符号の説明】
【００６１】
１．積層基板
２．プローグ
３．測定孔
４．風速測定器
【図２】
2008078441.tif 000004
【図３】
2008078441.tif 000005
【図４】
2008078441.tif 000006
【図１】
2008078441.tif 000007